(57)【特許請求の範囲】
【請求項１】
実質的にダイヤモンド粒子のみからなる多結晶体であって、ダイヤモンド粒子の最大粒径が５０００ｎｍ以下、平均粒径が２５００ｎｍ以下で、ダイヤモンド粒子内にリンを１０ｐｐｍ以上１００００ｐｐｍ以下含むことを特徴とする、高硬度導電性ダイヤモンド多結晶体。
【請求項２】
前記ダイヤモンド粒子間のリン濃度のバラツキが、リン濃度の最大値が平均値の１０倍以下、最小値が平均値の１／１０以上であることを特徴とする請求項１に記載の高硬度導電性ダイヤモンド多結晶体。
【請求項３】
前記ダイヤモンド多結晶体の比抵抗が１０００Ωｃｍ以下である請求項１又は２に記載の高硬度導電性ダイヤモンド多結晶体。
【請求項４】
硬度が８０ＧＰａ以上である請求項１〜３のいずれかに記載の高硬度導電性ダイヤモンド多結晶体。
【請求項５】
前記ダイヤモンド多結晶体における炭素とリンと窒素以外の不純物の濃度が１ｐｐｍ以下であることを特徴とする請求項１〜４のいずれかに記載の高硬度導電性ダイヤモンド多結晶体。
【請求項６】
高純度グラファイトもしくは非ダイヤモンド状炭素に亜リン酸トリアルキルを含浸させた後、これを温度１５００℃以上で、ダイヤモンドが熱力学的に安定である圧力条件下で、焼結助剤や触媒の添加無しに直接的にダイヤモンドに変換させると同時に焼結させることを特徴とする請求項１〜５のいずれかに記載の高硬度導電性ダイヤモンド多結晶体の製造方法。
【請求項７】
高純度グラファイトもしくは非ダイヤモンド状炭素に亜リン酸トリアルキルを含浸させ、水蒸気を含む環境で加水分解させ、リン化合物をグラファイト中に定着させてから焼結させることを特徴とする請求項６に記載の高硬度導電性ダイヤモンド多結晶体の製造方法。
【請求項８】
高純度グラファイトもしくは非ダイヤモンド状炭素に亜リン酸トリアルキルを含浸させ、水蒸気を含む環境で加水分解させ、リン化合物をグラファイトもしくは非ダイヤモンド状炭素中に定着させ、真空中もしくは不活性ガス中で加熱してアルコールを蒸発させた後、焼結させることを特徴とする請求項６又は７に記載の高硬度導電性ダイヤモンド多結晶体の製造方法。
【請求項９】
前期含浸の際、グラファイトもしくは非ダイヤモンド状炭素を亜リン酸トリアルキルに浸した容器を減圧し、グラファイトもしくは非ダイヤモンド状炭素に含まれた空気とリン酸アルコキシドを置換する手順を含むことを特徴とする請求項６〜８のいずれかに記載の高硬度導電性ダイヤモンド多結晶体の製造方法。
【請求項１０】
前記亜リン酸トリアルキルが、トリメトキシリン、トリエトキシリン、トリ−ｉ−プロポキシボリン、トリ−ｎ−プロポキシリン、トリ−ｉ−ブトキシリン、トリ−ｎ−ブトキシリン、トリ−ｓｅｃ−ブトキシリン、トリ−ｔ−ブトキシリンよりなる群から選ばれる少なくとも一種であることを特徴とする請求項６〜９のいずれかに記載の高硬度導電性ダイヤモンド多結晶体の製造方法。
【発明の詳細な説明】
【技術分野】
【０００１】
本発明は、ダイヤモンド多結晶体およびその製造方法に関するもので、特に切削バイトや、ドレッサー、ダイスなどの工具や、掘削ビットなどに用いられる高硬度・高強度で、耐熱性・耐酸化性に優れるダイヤモンド多結晶体とその製造方法に関するものである。
【背景技術】
【０００２】
従来の切削バイトや、ドレッサー、ダイスなどの工具や、掘削ビットなどに使われるダイヤモンド多結晶体には、焼結助剤あるいは結合剤としてＣｏ、Ｎｉ、Ｆｅなどの鉄族金属や、ＳｉＣなどのセラミックスが用いられている。また、焼結助剤として炭酸塩を用いたものも知られている（特許文献１、特許文献２）。これらは、ダイヤモンドの粉末を焼結助剤や結合剤とともにダイヤモンドが熱力学的に安定な高圧高温条件下（通常、圧力５〜８ＧＰａ、温度１３００〜２２００℃）で焼結することにより得られる。一方、天然に産出するダイヤモンド多結晶体（カーボナードやバラス）も知られ、一部掘削ビットとして使用されているが、材質のバラツキが大きく、また産出量も少ないため、工業的にはあまり使用されていない。
【０００３】
Ｃｏなどの鉄系金属触媒を焼結助剤として得られたダイヤモンド多結晶体中には、用いた焼結助剤が含まれ、これがダイヤモンドの黒鉛化を促す触媒として作用するため耐熱性に劣る。すなわち、不活性ガス雰囲気中でも７００℃程度でダイヤモンドが黒鉛化してしまう。また、この焼結助剤とダイヤモンドの熱膨張率に差があるため、多結晶体内に微細なクラックが入りやすい。さらにダイヤモンドダイヤモンドのダイヤモンド粒子間にＣｏなどの金属が連続層として存在するため、多結晶体の硬度や強度などの機械的特性が低下する。耐熱性を上げるために上記の粒界の金属を除去したものも知られており、これにより耐熱温度は約１２００℃と向上するが、多結晶体が多孔質となるため強度がさらに大幅に低下する。
【０００４】
ＳｉＣを結合剤としたダイヤモンド焼結体は耐熱性には優れるが、ダイヤモンド粒同士には結合がないため、強度は低い。また、焼結助剤として炭酸塩を用いたダイヤモンド焼結体は、Ｃｏ結合剤による焼結体に比べると耐熱性に優れるが、粒界に炭酸塩物質が存在するため、機械的特性は十分とはいえない。
【０００５】
一方、ダイヤモンドの製造方法として、黒鉛（グラファイト）やグラッシーカーボン、アモルファスカーボンなどの非ダイヤモンド炭素を超高圧高温下で、触媒や溶媒なしに直接的にダイヤモンドに変換させる方法がある。非ダイヤモンド相からダイヤモンド相へ直接変換すると同時に焼結させることでダイヤモンド単相の多結晶体が得られる。たとえば、非特許文献１、非特許文献２及び非特許文献３には、グラファイトを出発物質として１４−１８ＧＰａ、３０００Ｋ以上の超高圧高温下での直接変換によりダイヤモンド多結晶体が得られることが開示されている。
【０００６】
しかし、いずれの方法でも、１４ＧＰａ、３０００Ｋを超える超々高圧高温条件が必要で、製造コストが極めて高くなる。また、ダイヤモンド粒子径が不均一であるため、硬度や強度などの機械的特性が不十分である。それに加えて、この方法で得られるダイヤモンド多結晶体は絶縁体（抵抗率１０１３Ωｃｍ以上）であるため、放電加工による機械加工が不可能で、加工コストが膨大になる問題があった。また、ダイヤモンドは空気中およそ７００℃以上で酸化してしまうため、工具として用いた場合、特に刃先が高温となる過酷な条件で使用すると、酸化による摩耗や劣化により使用できなくなるという問題もある。
【０００７】
また、特許文献３、特許文献４には非ダイヤモンド炭素に、ホウ素を混合して導電性ダイヤモンドを合成する方法が示されている。しかしｎ型ダイヤモンドとなるリンについては同様の方法では合成できない。
【０００８】
また、非特許文献４には、赤リン粉末を黒鉛に混入し、リンドープダイヤモンドを合成している。しかし赤リンを粉砕して黒鉛と混合しているだけであるため、粉砕が不十分でリンの濃度分布のバラツキが大きいと共に、混合中に不純物が混入して高純度なｎ型ダイヤモンドは得られなかった。
【先行技術文献】
【特許文献】
【０００９】
【特許文献１】特開平４−７４７６６号公報
【特許文献２】特開平４−１１４９６６号公報
【特許文献３】国際公開第２００５／０６５８０９号
【特許文献４】特開２００２−１８２６７号公報
【非特許文献】
【００１０】
【非特許文献１】Ｆ．Ｐ．Ｂｕｎｄｙ  Ｊ．Ｃｈｅｍ．Ｐｈｙｓ．，３８（１９６３）６３１
【非特許文献２】Ｍ．Ｗａｋａｔｓｕｋｉ  ｅｔ．ａｌ．  Ｊａｐａｎ．Ｊ．Ａｐｐｌ．Ｐｈｙｓ．，１１（１９７２）５７８−５９０
【非特許文献３】Ｓ．Ｎａｋａ  ｅｔ．ａｌ．  Ｎａｔｕｒｅ  ２５９（１９７６）３８−３９
【非特許文献４】Ｓｃｉｅｎｃｅ．，２５９（１９９３）１５９２−１５９３
【発明の概要】
【発明が解決しようとする課題】
【００１１】
本発明は、以上の従来の技術の問題点を解決するためになされたものであり、切削バイトや、ドレッサー、ダイスなどの工具や、掘削ビットとして適用できる、十分な強度、硬度、耐熱性、耐酸化性を有し、高純度で、かつ、低コストの放電加工が可能な、高硬度で導電性のあるダイヤモンド多結晶体を提供することを目的とする。
【課題を解決するための手段】
【００１２】
本発明者らは、上記のような問題を解決するため鋭意検討を進めた結果、高純度グラファイトもしくは非ダイヤモンド状炭素に亜リン酸トリアルキルを含浸させた後、これを温度１５００℃以上で、ダイヤモンドが熱力学的に安定である圧力条件下で、焼結助剤や触媒の添加無しに直接的にダイヤモンドに変換させることによって、粒径数千ｎｍ以下の粒子が強固に結合し、かつ、導電性のある緻密なダイヤモンド多結晶体が得られることを見出した。
また、本発明者らは、炭素・リン・窒素以外の極微量な不純物も存在することなく、従来の焼結条件よりも圧力、温度が低い焼結条件において、ダイヤモンド粒子が強固に結合し、かつ、導電性のある緻密なダイヤモンド多結晶体が得られることを見出した。
そして、上記のようにして得られたイヤモンド多結晶体は従来の導電性多結晶体に比べはるかに高硬度かつ高強度で耐熱性および耐酸化性にも優れ、同時に放電加工が可能であることがわかった。
本発明は上記の知見に基づいてなされたものであって、以下に記載する通りの高硬度導電性ダイヤモンド多結晶体及びその製造方法に係るものである。
【００１３】
（１）実質的にダイヤモンド粒子のみからなる多結晶体であって、ダイヤモンド粒子の最大粒径が５０００ｎｍ以下、平均粒径が２５００ｎｍ以下で、ダイヤモンド粒子内にリンを１０ｐｐｍ以上１００００ｐｐｍ以下含むことを特徴とする、高硬度導電性ダイヤモンド多結晶体。
（２）前記ダイヤモンド粒子間のリン濃度のバラツキが、リン濃度の最大値が平均値の１０倍以下、最小値が平均値の１／１０以上であることを特徴とする（１）に記載の高硬度導電性ダイヤモンド多結晶体。
（３）前記ダイヤモンド多結晶体の比抵抗が１０００Ωｃｍ以下である（１）又は（２）に記載の高硬度導電性ダイヤモンド多結晶体。
（４）硬度が８０ＧＰａ以上である（１）〜（３）のいずれかに記載の高硬度導電性ダイヤモンド多結晶体。
（５）前記ダイヤモンド多結晶体における炭素とリンと窒素以外の不純物の濃度が１ｐｐｍ以下であることを特徴とする（１）〜（４）のいずれかに記載の高硬度導電性ダイヤモンド多結晶体。
（６）高純度グラファイトもしくは非ダイヤモンド状炭素に亜リン酸トリアルキルを含浸させた後、これを温度１５００℃以上で、ダイヤモンドが熱力学的に安定である圧力条件下で、焼結助剤や触媒の添加無しに直接的にダイヤモンドに変換させると同時に焼結させることを特徴とする（１）〜（５）のいずれかに記載の高硬度導電性ダイヤモンド多結晶体の製造方法。
（７）高純度グラファイトもしくは非ダイヤモンド状炭素に亜リン酸トリアルキルを含浸させ、水蒸気を含む環境で加水分解させ、リン化合物をグラファイトもしくは非ダイヤモンド状炭素中に定着させてから焼結させることを特徴とする（６）に記載の高硬度導電性ダイヤモンド多結晶体の製造方法。
（８）高純度グラファイトもしくは非ダイヤモンド状炭素に亜リン酸トリアルキルを含浸させ、水蒸気を含む環境で加水分解させ、リン化合物をグラファイトもしくは非ダイヤモンド状炭素中に定着させ、真空中もしくは不活性ガス中で加熱してアルコールを蒸発させた後、焼結させることを特徴とする（６）又は（７）に記載の高硬度導電性ダイヤモンド多結晶体の製造方法。
（９）前期含浸の際、グラファイトもしくは非ダイヤモンド状炭素を亜リン酸トリアルキルに浸した容器を減圧し、グラファイトもしくは非ダイヤモンド状炭素に含まれた空気とリン酸アルコキシドを置換する手順を含むことを特徴とする（６）〜（８）のいずれかに記載の高硬度導電性ダイヤモンド多結晶体の製造方法。
（１０）前記亜リン酸トリアルキルが、トリメトキシリン、トリエトキシリン、トリ−ｉ−プロポキシボリン、トリ−ｎ−プロポキシリン、トリ−ｉ−ブトキシリン、トリ−ｎ−ブトキシリン、トリ−ｓｅｃ−ブトキシリン、トリ−ｔ−ブトキシリンよりなる群から選ばれる少なくとも一種であることを特徴とする（６）〜（９）のいずれかに記載の高硬度導電性ダイヤモンド多結晶体の製造方法。
【発明の効果】
【００１４】
本発明の製造方法によって得られた本発明のダイヤモンド多結晶体は、機械的特性や熱的安定性、耐酸化性に優れ、かつ、放電加工が可能なレベルの導電性を有する。
【発明を実施するための形態】
【００１５】
まず、本発明のダイヤモンド多結晶体を製造する方法の詳細について述べる。
出発物質としては極めて高純度で微細なグラファイトもしくは非ダイヤモンド状炭素を用いる。非ダイヤモンド状炭素にはグラッシーカーボン、アモルファスカーボン、フラーレン、ダイヤモンドライクカーボン等が含まれる。純度としては９９．９％以上であることが好ましく、９９．９５％以上であることより好ましい。微細なグラファイトの平均粒径は、１０μｍ以下であることが好ましく、より好ましくは１μｍ以下である。さらには、非晶質な状態のものであることがより好ましい。たとえば１０μｍを超えるような粗大なグラファイト粒子があると、直接変換後のダイヤモンドも粗粒化し、組織が不均一となる（応力集中サイトが多くなって機械的強度が低下する）ため、好ましくない。
【００１６】
アルキルを収容した容器に入れて亜リン酸トリアルキル中に浸しグラファイトもしくは非ダイヤモンド状炭素に亜リン酸トリアルキルを含浸させる。
上記のようにして得られた非晶質もしくは微細なリン含有グラファイトもしくは非ダイヤモンド状炭素を、高純度な不活性ガス雰囲気中で、ＭｏやＴａなどの金属カプセルに充填する。。
【００１７】
次に、上記カプセルを超高圧高温発生装置を用いて、温度１５００℃以上で、かつダイヤモンドが熱力学的に安定な圧力で所定時間保持することで、前記の非晶質もしくは微細なリン含有グラファイトもしくは非ダイヤモンド状炭素はダイヤモンドに直接変換され、同時に焼結される。このとき、添加したリンは、ダイヤモンド結晶粒子の格子サイトに取り込まれ、ダイヤモンド多結晶体はｎ型半導体となって導電性が生じる。その結果、微細で粒径の揃ったダイヤモンド粒子が強固に結合した極めて緻密で均質な組織の導電性ダイヤモンド多結晶体が得られる。
上記のように、焼結助剤や触媒の添加無しにグラファイトもしくは非ダイヤモンド状炭素を直接的にダイヤモンドに変換させると同時に焼結させているので、従来法で得られるダイヤモンド多結晶体のように焼結助剤や触媒が不純物として含まれることがない。
【００１８】
本発明において液体である亜リン酸トリアルキルを用いることでグラファイト粒子のごく細部まで拡散し、リンが不均一に分布することを抑制することができる。さらに、亜リン酸トリアルキルは半導体材料として用いられるほど極めて不純物が少ないため、従来の製造方法では得られない高純度で、その結果高硬度で高強度の緻密なダイヤモンド多結晶体を得ることができる。
【００１９】
上記の製造方法においては、含浸の際、グラファイトもしくは非ダイヤモンド状炭素を亜リン酸トリアルキルに浸した容器を減圧し、グラファイトもしくは非ダイヤモンド状炭素に含まれた空気と亜リン酸トリアルキルとを置換する手順を含むことが好ましい。単に含浸させただけではグラファイトもしくは非ダイヤモンド状炭素中に含まれる空気が亜リン酸トリアルキルの拡散を阻害するが、この手順により空気を除去して拡散を促進し、リン濃度の均一性を高めるからである。
【００２０】
また、上記の製造方法においては、高純度グラファイトもしくは非ダイヤモンド状炭素に亜リン酸トリアルキルを含浸させ、水蒸気を含む環境で加水分解させ、リン化合物をグラファイトもしくは非ダイヤモンド状炭素中に定着させてから焼結させるのが好ましい。加水分解することにより亜リン酸トリアルキルがグラファイトもしくは非ダイヤモンド状炭素粒子の周囲でリン酸に分解、定着し、リン濃度の均一性を高めるからである。
【００２１】
更に、上記の製造方法においては、高純度グラファイトもしくは非ダイヤモンド状炭素に亜リン酸トリアルキルを含浸させ、水蒸気を含む環境で加水分解させ、リン化合物をグラファイトもしくは非ダイヤモンド状炭素中に定着させ、真空中もしくは不活性ガス中で加熱してアルコールを蒸発させた後、焼結させることが好ましい。これにより分解した亜リン酸トリアルキルのうちのアルコール成分が蒸発し、ダイヤモンドの異常成長が抑制されるからである。
上記の加水分解させる条件としてはＡｒと水蒸気を含み、湿度９０％以上に保たれた環境に１時間以上、好ましくは２４時間以上置いて亜リン酸トリアルキルを加水分解することが好ましく、また、アルコールを蒸発させる雰囲気は真空中もしくは不活性ガス中であり、加熱温度は５０℃以上２００℃以下であることが好ましい。２００℃を超えると加水分解されたリン酸が縮合し、最終的に合成されるダイヤモンド多結晶体のリン濃度分布が不均一になるためである。
【００２２】
上記の製造方法では、亜リン酸トリアルキルが、トリメトキシリン、トリエトキシリン、トリ−ｉ−プロポキシリン、トリ−ｎ−プロポキシリン、トリ−ｉ−ブトキシリン、トリ−ｎ−ブトキシリン、トリ−ｓｅｃ−ブトキシリン、トリ−ｔ−ブトキシリンのいずれかである。これらの半導体プロセスでも用いられる材料は極めて不純物濃度が低いため、得られるダイヤモンド焼結体からは炭素・リン・窒素以外の不純物が極めて少なく、リンの不均一な拡散を防ぎ、ダイヤモンドの異常成長やマイクロクラックの発生を抑制し、焼結体の強度を高めることができるからである。
【００２３】
上記の好ましい製造方法を採用した具体的な製造方法を工程順に述べると次の通りである。
１）高純度（９９．９％以上）で微細（１０μｍ以下、好ましくは１μｍ以下）なグラファイトもしくは非ダイヤモンド状炭素を準備する工程。
２）グラファイトもしくは非ダイヤモンド状炭素を亜リン酸トリアルキルを収容した容器に入れて亜リン酸トリアルキル中に浸し、グラファイトもしくは非ダイヤモンド状炭素に亜リン酸トリアルキルを含浸させる工程。
３）亜リン酸トリアルキルを含浸させたグラファイトもしくは非ダイヤモンド状炭素の入った容器を減圧してグラファイトもしくは非ダイヤモンド状炭素中に残留した空気と亜リン酸トリアルキルとを置換する工程。
４）亜リン酸トリアルキルを含浸したグラファイトもしくは非ダイヤモンド状炭素をＡｒと水蒸気を含み、湿度９０％以上に保たれた環境に１時間以上、好ましくは２４時間以上置いて亜リン酸トリアルキルを加水分解し、リン化合物をグラファイトもしくは非ダイヤモンド状炭素中に定着させる工程。
５）真空中もしくは不活性ガス中で５０℃以上２００℃以下で加熱してアルコールを蒸発させる工程
６）上記５）の工程で得られたリン含有グラファイトもしくは非ダイヤモンド状炭素をＭｏやＴａなどの金属カプセルに充填し、このカプセルを超高圧高温発生装置を用いて、温度１５００℃以上で、かつダイヤモンドが熱力学的に安定な圧力で所定時間保持してグラファイトもしくは非ダイヤモンド状炭素をダイヤモンドに直接変換すると同時に焼結する工程
【００２４】
次に本発明の高硬度導電性ダイヤモンド多結晶体について述べる。
本発明の高硬度導電性ダイヤモンド多結晶体は、非晶質もしくは微細なグラファイト型炭素物質を出発物質として、超高圧高温下で焼結助剤や触媒の添加なしに直接的にダイヤモンドに変換焼結された、実質的にダイヤモンドのみからなる多結晶体であって、ダイヤモンドの最大粒径が５０００ｎｍ以下であり、平均粒径が２５００ｎｍ以下であって、ダイヤモンド粒子内にリンを１０ｐｐｍ以上１００００ｐｐｍ以下含む。
上記の構成により、硬度、強度、耐熱性、優れ、同時に放電加工が可能なダイヤモンド多結晶体とすることができる。
【００２５】
ダイヤモンド粒子の最大粒径５０００ｎｍ以下とし、平均粒径を２５００ｎｍ以下に制御することにより、硬度、強度の低下を防ぎ、かつリン濃度のバラツキを均一にすることができる
また最大粒径は１００ｎｍ以下、平均粒径は５０ｎｍ以下であることが好ましい。このことにより、焼結体の強度を高め、加工時に欠けなどの不良が少ないダイヤモンド多結晶体とすることができる。
【００２６】
また、ダイヤモンド粒子内のリンの濃度は、１０ｐｐｍより少ないと、充分な導電性が得られず放電加工が困難になる。また、１００００ｐｐｍを超えると、ダイヤモンドの異常成長やクラックが発生し、焼結体の機械的性質が低下する。
また粒子間のリン濃度のバラツキの程度は、リン濃度の最大値がリン濃度の平均値の１０倍以下であり、リン濃度の最小値がリン濃度の平均値の１／１０以上とすることが好ましい。これにより硬度、強度、耐熱性の均一性が上がり、マクロな機械的性質が向上するためである。
ダイヤモンド多結晶体の比抵抗は１０００Ωｃｍ以下であることが好ましい。比抵抗が１０００Ωｃｍ以下であると放電加工が効率的に行うことができるからである。
ダイヤモンド多結晶体中のリンの含有量が１０ｐｐｍ以上で、電気抵抗がおよそ１０００Ωｃｍ以下となり、放電加工が可能な導電性を示す。
【００２７】
ダイヤモンド多結晶体の硬度は切削工具等としての用途の観点から８０ＧＰａ以上であることが好ましく、１１０ＧＰａ以上であることが好ましい。
炭素とリンと窒素以外の不純物の濃度が１ｐｐｍ以下であることが好ましい。このことにより、リンの不均一な拡散を防ぎ、ダイヤモンドの異常成長やマイクロクラックの発生を抑制し、焼結体の強度を高めることができるからである。
【００２８】
また、本発明のダイヤモンド多結晶体を構成するダイヤモンド粒子の粒径は最大粒径５０００ｎｍ以下で平均粒径２５００ｎｍ以下であり、より好ましくは最大粒径が１００ｎｍ以下で、平均粒径が５０ｎｍ以下であり、非常に微細かつ均質な組織を有する。
このため、この多結晶体は、硬度が８０ＧＰａ以上、場合によっては１１０ＧＰａ以上と、ダイヤモンド単結晶を超える硬さを持つ。
【００２９】
本発明のダイヤモンド多結晶体は金属触媒や焼結助剤がほぼ完全に排除されているため、たとえば真空中１４００℃でも、グラファイト化や微細クラックの発生が見られない。また、リンを不純物として含むため、大気中で加熱すると表面に酸化リンの保護膜が形成され、耐酸化性が向上する。さらに、導電性があるため、放電加工による研磨、切断加工が可能であり、砥石を用いた機械加工に比べ、製品作製コストを大きく削減することができる。したがって、本発明のダイヤモンド多結晶体は、特性的に切削バイトや、ドレッサー、ダイスなどの工具や、掘削ビットなどとして非常に有用であるばかりでなく、低コストで製造、加工が可能である。
【実施例】
【００３０】
本発明を実施例及び比較例を挙げることによってより詳細に説明するが、これらの実施例は例示的なものであり、本発明の範囲はこれらに限定されるものではない。
測定方法は以下の通りである。
【００３１】
＜平均粒径＞
本発明における原料黒鉛焼成体中のグラファイト粒子及びダイヤモンド多結晶体中のダイヤモンド焼結粒子のＤ５０粒径（平均粒径）は透過型電子顕微鏡により倍率１０〜５０万倍で写真撮影像を元にして画像解析を実施することで得られる。
以下にその詳細方法を示す。
まず、透過型電子顕微鏡で撮影した撮影像をもとに多結晶体を構成する結晶粒の粒径分布を測定する。具体的には、画像解析ソフト（例えば、Scion Corporation社製、ScionImage）を用いて、個々の粒子を抽出し、抽出した粒子を２値化処理して各粒子の面積（Ｓ）を算出する。そして、各粒子の粒径（Ｄ）を、同じ面積を有する円の直径（Ｄ＝２√（Ｓ／π））として算出する。
次に、上記で得られた粒径分布をデータ解析ソフト（例えば、OriginLab社製Origin、Parametric Technology社製Mathchad等）によって処理し、Ｄ５０粒径を算出する。
以下に記載する実施例、比較例では透過型電子顕微鏡として日立製作所製Ｈ−９０００を用いた。
＜硬度＞
硬度測定はヌープ圧子を用いて測定荷重を４．９Ｎとして実施した。
【００３２】
［実施例１］
粒径０．８〜９μｍ、純度９９．９５％以上のグラファイト粉末を亜リン酸トリアルキルを入れた容器に移して亜リン酸トリアルキル中に浸した。含浸条件及び合成条件を表１に示す。表１には、容器を減圧してグラファイト中に残留した空気と亜リン酸トリアルキルとを置換する工程、Ａｒと水蒸気を含み、湿度９０％以上で保たれた環境に置いて亜リン酸トリアルキルを加水分解する工程、Ａｒガス中で加熱して残留したアルコールを蒸発させる工程についても記載している。これをグローブボックス中でＭｏカプセルに充填、密封した。
このＭｏカプセルを超高圧発生装置を用いて、表１に示す種々の圧力、温度条件で３０分間処理した。
得られた試料の生成相をＸ線回折により同定し、ＴＥＭ観察により構成粒子の粒径を調べた。また、強固に焼結している試料については、表面を鏡面に研磨し、その研磨面での硬さをマイクロヌープ硬度計で測定した。実験の結果を表１に示す。
【００３３】
【表１】
0005672483.tif 000002
【００３４】
表１に示された結果から、亜リン酸トリアルキルを含浸したグラファイトを出発物質とすると、比較的マイルドな高圧高温条件で、ダイヤモンドに変換焼結し、得られた多結晶体の硬度は、従来のＣｏバインダーの焼結体（６０〜８０ＧＰａ）よりはるかに高く、ダイヤモンド単結晶（９０〜１１５ＧＰａ）と同等もしくはそれ以上であることがわかる。また不純物濃度を測定した結果、Ｍｇ、Ａｌ、Ｔｉ、Ｖ、Ｃｒ、Ｆｅ、Ｎｉ、Ｗ、いずれの元素においても１ｐｐｍ以下の濃度となった。また、リン添加量が１０ｐｐｍ以上の多結晶体は導電性を示し、電気伝導度は、１０００Ωｃｍ以下で、放電加工が可能なレベルであった。
【産業上の利用可能性】
【００３５】
本発明のダイヤモンド多結晶体は、十分な強度、硬度、耐熱性、耐酸化性を有し、高純度、高硬度で、かつ低コストの放電加工が可能な導電性を有するため、切削バイトや、ドレッサー、ダイスなどの工具や、掘削ビットとして好適に適用できる。